FR 2676674 A1 19921127 FR 9106306 A 19910521 PROCEDE D'ASSEMBLAGE PAR SOUDAGE DE DEUX PIECES MASSIVES EN CUIVRE ET ASSEMBLAGE REALISE PAR UN TEL PROCEDE. L'invention est relative à un procédé d'assemblage par soudage de deux pièces massives en cuivre sans métal d'apport. Dans l'appareillage électrique de nombreuses pièces massives sont en cuivre, dont la bonne conduction électrique est bien connue Tous les assemblages de ces pièces massives en cuivre, destinées notamment à des amenées de courant, nécessitent une liaison à chaud par brasage Le métal d'apport est généralement un alliage à base d'argent dont le point de fusion est inférieur à celui du cuivre et l'opération est délicate Le cuivre est forcément chauffé et il subit une transformation physique de recuit, ainsi qu'une altération externe due à la calamine de brasage Les pièces doivent ensuite être nettoyées et traitées chimiquement pour récupérer leur aspect original Le cuivre récupère une partie de sa dureté dans le temps. La présente invention a pour but de permettre la réalisation d'assemblages de pièces de cuivre massives par un procédé simple, n'utilisant aucun métal d'apport. Le procédé d'assemblage selon l'invention est caractérisé en ce qu'on ménage sur chacune des pièces dans la zone d'assemblage un bossage, que les pièces sont amenées au contact par leur bossage et sont placées sur une presse à souder avec les bossages dans l'axe de la presse, qu'on applique simultanément une pression de serrage d'une pièce contre l'autre et un courant de forte intensité qui parcourt les deux bossages en contact ponctuel pour provoquer une fusion locale des bossages et un écrasement de ces derniers avec soudage des deux pièces. Le procédé est réalisé sur une presse à souder par résistance, le chauffage des pièces étant localisé dans la zone des bossages La faible résistance électrique du cuivre, rend particulièrement difficile son chauffage par un passage du courant et selon l'invention, cette difficulté est levée par une concentration du passage du courant dans une zone limitée, en l'occurrence le point de contact entre les deux bossages L'échauffement ainsi localisé dans la zone des bossages provoque la fusion de ces derniers, et sous l'action de la pression de la presse à souder, les bossages sont déformés et aplatis pour amener au contact les deux pièces On réalise ainsi un soudage des deux pièces sans aucun métal d'apport et sans risque de recuit ou de souillure du cuivre L'intensité du courant de soudage ainsi que la pression de soudage et la durée de passage du courant dépendent bien entendu des formes et des dimensions des pièces à assembler, mais à titre d'exemple, on peut réaliser un assemblage entre deux barres de cuivre d'amenée de courant, en faisant passer un courant de l'ordre de 100 000 ampères pendant un temps très court, par exemple de l'ordre d'une dixième de seconde Les pièces sont soumises pendant l'opération de soudage à une pression de quelques centaines de décanewton La très courte durée de passage du courant limite la dispersion de la chaleur et l'échauffement d'une partie notable de la pièce. Le bossage est avantageusement en forme de calotte sphérique d'une hauteur de quelques millimètres, et dans le cas d'une pièce en forme de barre ou de plaque, il est avantageusement réalisé par une opération d'emboutissage qui fait apparaître sur la face opposée un évidement conjugué Les deux pièces ou plaques à assembler sont placées l'une sur l'autre avec leur bossage en regard et en contact par leur sommet, avant d'être insérées entre les électrodes de la presse Les électrodes sont ensuite appliquées sur les pièces avec une pression insuffisante pour déformer notablement les bossages Cette déformation intervient par contre pendant le passage du courant qui provoque un échauffement par résistance des bossages et une fusion locale du cuivre Le procédé de soudage selon l'invention convient particulièrement à l'assemblage de barres ou de plaques, mais il est applicable à des pièces de formes différentes, notamment des pièces de révolution dont l'extrémité doit être assemblée à une autre pièce, elle-même en forme de tige ou en forme de plaque Le bossage est alors réalisé par toute manière appropriée, par exemple par simple usinage, et les électrodes de la presse à souder sont adaptées à la forme de cette pièce en étant par exemple agencées en mâchoire de serrage de la pièce Il est important de réaliser une bonne liaison mécanique et électrique entre les électrodes de la presse et les pièces à assembler, afin de limiter au maximum la résistance électrique insérée dans le circuit du courant de soudage A cet effet les électrodes de la presse à souder sont avantageusement à base de cuivre, notamment en (cuprochrome) et leur suface de contact avec la pièce est importante pour assurer un bon contact électrique et éviter tout échauffement dans cette zone Il est évident que le seul contact électrique entre les deux pièces à souder doit être dans la zone des bossages pour concentrer le courant dans cette zone. L'invention est également relative à la presse à souder, permettant la réalisation du procédé précité ainsi qu' un assemblage réalisé par ce procédé. D'autres avantages et caractéristiques ressortiront plus clairement de la description qui va suivre, d'un mode de mise en oeuvre de l'invention, donné à titre d'exemple non limitatif et représenté aux dessins annexés dans lesquels: La figure 1 est une vue schématique d'une presse à souder, les deux pièces à assembler étant insérées entre les deux électrodes avant l'opération de soudage. La figure 2 est une vue en coupe à échelle agrandie des deux pièces selon la figure 1. La figure 3 est une vue selon la ligne 3-3 de la figure 2. La figure 4 est une vue analogue à celle de la figure 1 illustrant une variante de réalisation; La figure 5 est une vue selon la ligne 5-5 de la figure 4. Sur les figures, une presse à souder 10 comporte une électrode inférieure fixe 11 et une électrode supérieure mobile 12, qui peut être amenée au contact de l'électrode inférieure 11 par un mécanisme non représenté Sur la face 13 de l'électrode inférieure 11 est posée une pièce à assembler 14 en forme de barre, dont la face opposée à celle posée sur l'électrode 11 présente un bossage 15 La deuxième pièce à assembler 16 est posée sur la première pièce 14 et elle présente également un bossage 17 qui est en appui au contact du bossage 15 de la pièce opposée La deuxième pièce 16 est également en forme de barre ou de plaque et le seul contact électrique entre les deux pièces à assembler 14,16 est au niveau des bossages 15,17 Les électrodes i, 1 2 sont reliées à une source de courant 18 de forte intensité et l'opération de soudage est réalisée par fermeture des électrodes 11,12 et application d'une forte pression, par exemple de quelques centaines de décanewton Dès la fermeture de la presse, on fait passer un courant de forte intensité entre les électrodes 11,12 et les pièces 14,16 en maintenant la pression et il est facile de voir que le courant passe obligatoirement par la zone de contact entre les bossages 15,17 avec une concentration dans cette zone qui provoque un échauffement local ainsi qu'une fusion du métal formant les bossages La durée est extrêmement courte, par exemple de quelques dizièmes de secondes, ce qui évite tout échauffement excessif des pièces à assembler 14,16 A titre d'exemple, on peut préciser que deux plages d'amenée de courant en forme de barre peuvent être assemblées en prévoyant un passage du courant de 90 000 Ampères pendant un dizième de seconde sous une pression de serrage des pièces de 750 décanewton Ces valeurs sont bien entendu fonction de la forme et de l'épaisseur des pièces à assembler 14,16. Les bossages peuvent être réalisés par tout moyen approprié, l'un de ces moyens étant un simple emboutissage d'une pièce en forme de barre ou de plaque, lequel emboutissage fait apparaître sur la face opposée au bossage une empreinte ou un évidement conjugué 19 Les figures 2 et 3 représentent des bossages 15,17 en forme de calotte sphérique réalisée par emboutissage, mais il est clair que la forme des bossages 15,17 peut être différente, la seule obligation étant une zone de contact quasi-ponctuelle. La surface des empreintes 1 9 doit bien entendu être inférieure à la surface des électrodes i, 1 2 venant au contact de la pièce à assembler 14,16 dans cette zone La présence de l'empreinte 19 n'est guère gênante, puisque le passage du courant se concentre sur la périphérie de l'électrode. Les figures 4 et 5 illustrent une variante de réalisation permettant l'assemblage d'une pièce de révolution 20 par son extrémité 21 avec une barre 16 La longueur de la pièce 20 empêche son insertion entre les deux électrodes 11,12 d'une presse standard, et selon l'invention l'électrode inférieure est agencée en forme de mâchoire 22 dont les mors 23 sont conformés pour épouser la surface de révolution de la pièce 20 La face d'extrémité 21 de la pièce de révolution 20 présente un bossage 24 sur lequel est appuyé le bossage 17 de la pièce 16 L'opération de soudage s'éffectue de la manière précitée et permet une fixation de la barre 16 sur l'extrémité de la pièce de révolution L'assemblage de pièces de formes différentes est bien entendu possible, la seule obligation étant un bon contact électrique et mécanique entre les pièces et les électrodes. L'invention est bien entendu applicable à des pièces à base de cuivre, notamment à des alliages de cuivre, et les paramètres optimaux de soudage peuvent être facilement sélectionnés par une étude cristallographique de la soudure Le chauffage local de très courte durée évite un recuit du cuivre qui conserve toutes ses propriétés mécaniques, et l'absence de métal d'apport évite toute calamine ou autres impuretés affectant éventuellement les qualités de contact électrique avec d'autres pièces. REVENDICATIONS 1 Procédé d'assemblage par soudage de deux pièces ( 14,16) massives en cuivre sans métal d'apport, caractérisé en ce qu'on ménage sur chacune des pièces ( 14,16) dans la zone d'assemblage un bossage ( 15,17), que les pièces ( 14,16) sont amenées au contact par leur bossage ( 15,17) et sont placées sur une presse ( 10) à souder avec les bossages dans l'axe de la presse, qu'on applique simultanément une pression de serrage d'une pièce contre l'autre et un courant de forte intensité qui parcourt les deux bossages ( 15,17) en contact ponctuel pour provoquer une fusion locale des bossages et un écrasement de ces derniers avec soudage des deux pièces ( 14,16). 2 Procédé de soudage selon la revendication 1, caractérisé en ce que la durée de passage du courant est de l'ordre de la dixième de seconde avec une intensité de courant de l'ordre de 100 000 ampères et une pression de quelques centaines de decanewton. 3 Procédé de soudage selon la revendication 1 ou 2 d'une pièce en forme de plaque ( 14,16), caractérisé en ce que le bossage ( 15,17) est réalisé par un emboutissage faisant apparaître sur la face opposée au bossage une empreinte conjuguée ( 19). 4 Procédé de soudage selon la revendication 1,2 ou 3, caractérisé en ce que les bossages ( 15,17) sont en forme de calotte sphérique. Presse à souder pour la mise en oeuvre du procédé selon l'une quelconque des revendications précédentes, caractérisé en ce qu'elle comporte deux électrodes ( 11,12) à base de cuivre entre lesquelles sont insérées les deux pièces ( 14,16) en contact ponctuel par leur bossage ( 15,17), la surface de contact entre les pièces et les électrodes étant suffisante, pour un bon contact électrique qui évite un échauffement des pièces. 6 Presse à souder pour la mise en oeuvre du procédé selon l'une des revendications 1 à 4, caractérisé en ce que l'une des électodes ( 11) est agencée en mâchoire de serrage ( 22) de l'une ( 20) des pièces massives. 7 Assemblage de deux pièces massives en cuivre réalisé par le procédé selon l'une des revendications 1 à 4, caractérisé en ce que les faces des pièces à assembler présentent chacune un bossage en appui l'un sur l'autre et que les bossages sont aplatis lors du soudage pour amener lesdites faces au contact.